팽윤 조 를 통과 한 폴리비닐 알콜 계 필름 을 요오드화칼륨 3 중량 % 를 포함 하 는 수용액 을 함유 하 는 30 ℃ 의 염착 조 에서 30 초 내지 200 초 동안 처리 하 였 다 . 염착 조 를 통과 한 폴리비닐 알콜 계 필름 을 붕산 3 중량 % 를 함유 하 는 30 ℃ 내지 60 ℃ 수용액 인 습식 가 교조 를 통과 시켰 다 . 가 교조 를 통과 한 폴리비닐 알콜 계 필름 을 붕산 3 중량 % 를 함유 하 는 50 ℃ 내지 60 ℃ 수용액 인 연신 시키 되 , 총 연신 비 가 6 배 가 되 도록 연신 시켜 편광자 를 제조 하 였 다 . 제조 한 편광자 의 양면 에 접착제 ( Z - 200 , Nippon Goshei 사 ) 를 사용 하 여 보호 필름 을 접착 시켜 적층 체 를 제조 하 였 다 .